МОДИФИЦИРОВАННЫЕ ПОЛИОЛЕФИНЫ

a
(3-а)
1. Способ прививки гидролизуемых силановых групп на полиолефин, в котором этиленовые звенья в случае присутствия таковых составляют менее чем 50% при расчете на массу совокупного полиолефина, включающий проведение реакции между полиолефином и ненасыщенным силаном, имеющим, по меньшей мере, одну гидролизуемую группу, связанную с Si, или его гидролизатом в присутствии средств, способных генерировать свободно-радикальные активные центры в полиолефине, отличающийся тем, что силан описывается формулами  или , в которых Z представляет собой электроноакцептирующий фрагмент, замещенный группой -SiRR', где R представляет собой гидролизуемую группу; R' представляет собой гидрокарбильную группу, содержащую от 1 до 6 атомов углерода; а имеет значение в диапазоне от 1 до 3, включительно; а R" представляет собой водород, или группу, демонстрирующую электроноакцептирующий эффект или любой другой активационный эффект по отношению к связи -СН=СН- или -С≡С-.
2. Способ по п.1, отличающийся тем, что полиолефин включает, по меньшей мере, 50% (масс.) звеньев олефина, содержащего от 3 до 8 атомов углерода, предпочтительно полиолефин представляет собой полипропилен.
3. Способ по п.1, отличающийся тем, что реакцию прививки проводят в присутствии соагента, который ингибирует разложение полимера в результате бета-деструкции в присутствии соединения, способного генерировать свободно-радикальные активные центры в полиолефине.
4. Способ по п.3, отличающийся тем, что упомянутый соагент представляет собой винилароматическое соединение, предпочтительно стирол.
5. Способ по п.3, отличающийся тем, что соагент представляет собой этилсорбат.
6. Способ по любому из пп.3-5, отличающийся тем, что соагент присутствует в количестве в диапазоне от 0,1 до 15,0% при расчете на массу совокупной композиции.
7. Способ по п.1, отличающийся тем, что каждая группа R в ненасыщенном силане (I) или (II) является алкоксигруппой.
8. Способ по п.1, отличающийся тем, что ненасыщенный силан (I) или (II) является частично гидролизованным и сконденсированным до образования олигомеров.
9. Способ по п.1, отличающийся тем, что силан описывается формулами  или , в которых Х представляет собой химическое соединительное звено, демонстрирующее электроноакцептирующий эффект по отношению к связи -СН=СН- или -С≡С-, a Y представляет собой двухвалентное органическое спейсерное соединительное звено, содержащее, по меньшей мере, один атом углерода, отделяющий соединительное звено Х от атома Si.
10. Способ по п.9, отличающийся тем, что силан описывается формулой , а фрагмент R"-CH=CH-X-Y- представляет собой акрилоксиалкильную группу.
11. Способ по п.10, отличающийся тем, что ненасыщенный силан (I) включает γ-акрилоксипропилтриметоксисилан и/или акрилоксиметилтриметоксисилан.
12. Способ по п.11, отличающийся тем, что ненасыщенный силан (I) включает смесь γ-акрилоксипропилтриметоксисилана и акрилоксиметилтриметоксисилана или смесь γ-акрилоксипропилтриметоксисилана или акрилоксиметилтриметоксисилана и винилтриметоксисилана или метакрилокситриметоксисилана.
a
(3-а)
13. Способ по п.9, отличающийся тем, что группой R" в ненасыщенном силане (III) и (IV) является электроноакцептирующая группа, описывающаяся формулой -X-Y-SiRR'.
14. Способ по п.13, отличающийся тем, что ненасыщенный силан (III) включает бис(триалкоксисилилалкил)фумарат и/или бис(триалкоксисилилалкил)малеат.
15. Способ по п.1, отличающийся тем, что ненасыщенный силан (I) или (II) присутствует в количестве в диапазоне от 0,5 до 15,0% при расчете на массу совокупной композиции.
16. Способ по п.1, отличающийся тем, что органическое пероксидное соединение, способное генерировать свободно-радикальные активные центры в полимере, присутствует в количестве в диапазоне 0,01-2% при расчете на массу совокупной композиции.
a
(3-а)
17. Способ прививки гидролизуемых силановых групп на полиолефин, в котором этиленовые звенья в случае присутствия таковых составляют менее чем 50% при расчете на массу совокупного полимера, включающий обработку полимера электронным пучком в присутствии ненасыщенного силана, имеющего, по меньшей мере, одну гидролизуемую группу, связанную с Si, или его гидролизата, отличающийся тем, что силан описывается формулами  или , в которых Z представляет собой электроноакцептирующий фрагмент, замещенный группой -SiRR', где R представляет собой гидролизуемую группу; R' представляет собой гидрокарбильную группу, содержащую от 1 до 6 атомов углерода; а имеет значение в диапазоне от 1 до 3 включительно; а R" представляет собой водород или группу, демонстрирующую электроноакцептирующий или любой другой активационный эффект по отношению к связи -СН=СН- или -С≡С-.
18. Способ по п.1 или 17, отличающийся тем, что ненасыщенный силан (I) или (II) перед проведением реакции с полимером осаждают на наполнитель.
19. Способ по п.1 или 17, отличающийся тем, что реакцию между полимером, ненасыщенным силаном (I) или (II) и наполнителем проводят «по месту».
a
(3-а)
20. Полиолефин, привитый гидролизуемыми силановыми группами, в котором менее чем 50% при расчете на массу совокупных звеньев в полиолефине, составляют этиленовые звенья, отличающийся тем, что полиолефин содержит привитые фрагменты, описывающиеся формулой R"-CH(ПП)-CH2-Z, и/или привитые фрагменты, описывающиеся формулой R"-CH2-CH(ПП)-Z, где Z представляет собой электроноакцептирующий фрагмент, замещенный группой -SiRR', где R представляет собой гидролизуемую группу; R' представляет собой гидрокарбильную группу, содержащую от 1 до 6 атомов углерода; а имеет значение в диапазоне от 1 до 3 включительно; R" представляет собой водород или группу, демонстрирующую электроноакцептирующий или любой другой активационный эффект, а ПП представляет собой полиолефиновую цепь, в которой менее чем 50% при расчете на массу совокупных звеньев в полиолефине, представляют собой этиленовые звенья.
a
(3-а)
21. Применение ненасыщенного силана, описывающегося формулами  или , в которых Z представляет собой электроноакцептирующий фрагмент, замещенный группой -SiRR', где R представляет собой гидролизуемую группу; R' представляет собой гидрокарбильную группу, содержащую от 1 до 6 атомов углерода; а имеет значение в диапазоне от 1 до 3 включительно; а R" представляет собой водород или группу, демонстрирующую электроноакцептирующий или любой другой активационный эффект по отношению к связи -СН=СН- или связи -С≡С-, при прививке гидролизуемых силановых групп на полимер, в котором этиленовые звенья в случае присутствия таковых составляют менее чем 50% при расчете на массу совокупного полимера, для получения улучшенной прививки в сопоставлении с тем, что имеет место для олефинненасыщенного силана, не содержащего фрагмента -CH=CH-Z или -C≡C-Z.
22. Способ сшивания полимера, в котором этиленовые звенья в случае присутствия таковых составляют менее чем 50% при расчете на массу совокупного полимера, отличающийся тем, что привитый полимер по п.20 или привитый полимер, полученный по способу по любому из пп.1-19, подвергают воздействию влаги либо в присутствии, либо в отсутствие катализатора силанольной конденсации.
23. Способ по п.22, отличающийся тем, что привитый полимер формуют в изделие, а после этого сшивают в результате оказания воздействия влагой.
24. Применение привитого полимера по п.20 или привитого полимера, полученного по способу по любому из пп.1-19, в качестве усилителя адгезии для улучшения адгезии низкополярного полимера к наполнителю или подложке или клею, чернилам, краске или покрытию.
25. Применение привитого полимера по п.20 или привитого полимера, полученного по способу по любому из пп.1-19, в качестве компатибилизатора для улучшения совместимости низкополярного полимера с полимером, характеризующимся более высокой полярностью, для получения новых сплавов.
26. Способ получения вспененного полимера, отличающийся тем, что пенообразователь, влагу и катализатор конденсации совместно добавляют к привитому полимеру по п.20 или привитому полимеру, полученному по способу по любому из пп.1-19.